(57)【特許請求の範囲】
【請求項１】
平均繊維径が３００〜５０００ｎｍのポリテトラフルオロエチレン繊維からなるフッ素樹脂不織布と、
イオン交換材料と、
を有する電気化学素子用複合膜であって、
前記電気化学素子用複合膜は、９０℃の水中に３時間浸漬後の膨張率がＭＤ方向、ＴＤ方向、及び厚み方向でそれぞれ６％以下であり、また１１０℃で３時間乾燥後の収縮率がＭＤ方向、ＴＤ方向、及び厚み方向でそれぞれ２％以下であることを特徴とする電気化学素子用複合膜。
【請求項２】
前記ポリテトラフルオロエチレン繊維が、ポリテトラフルオロエチレンを含む溶液から電界紡糸法により生成されることを特徴とする請求項２に記載の電気化学素子用複合膜。
【請求項３】
前記イオン交換材料が含フッ素イオン交換樹脂であることを特徴とする請求項１、又は２に記載の電気化学素子用複合膜。
【請求項４】
前記電気化学素子用複合膜が、燃料電池用電解質膜として用いられることを特徴とする請求項１〜３の何れかに記載の電気化学素子用複合膜。
【請求項５】
前記電気化学素子用複合膜が、二次電池用セパレータとして用いられることを特徴とする請求項１〜３の何れかに記載の電気化学素子用複合膜。
【請求項６】
繊維化するポリマー及びポリテトラフルオロエチレンを溶媒に分散・溶解させて、紡糸液を作成する紡糸液作成工程と、
前記紡糸液を用いて電界紡糸法によりフッ素樹脂繊維を生成し、集積することによりフッ素樹脂不織布前駆体を形成する電界紡糸工程と、
前記フッ素樹脂不織布前駆体を加熱焼成することにより前記繊維化するポリマー及び溶媒を除去し、ポリテトラフルオロエチレンのみからなるフッ素不織布を形成する焼成工程と、
前記フッ素樹脂不織布とイオン交換材料とを複合化する複合化工程と、
を有し、
上記各工程により製造された電気化学素子用複合膜は、９０℃の水中に３時間浸漬後の膨張率がＭＤ方向、ＴＤ方向、及び厚み方向でそれぞれ６％以下であり、また前記電気化学素子用複合膜は、１１０℃で３時間乾燥後の収縮率がＭＤ方向、ＴＤ方向、及び厚み方向でそれぞれ２％以下であることを特徴とする電気化学素子用複合膜の製造方法。
【請求項７】
請求項１〜３及び請求項５の何れかに記載の電気化学素子用複合膜を有することを特徴とする二次電池。
【請求項８】
請求項１〜４の何れかに記載の電気化学素子用複合膜を有することを特徴とする燃料電池。
【発明の詳細な説明】
【技術分野】
【０００１】
本発明は、膜の安定性に優れ、且つ高いイオン交換容量を有する電気化学素子用複合膜に関する。
【背景技術】
【０００２】
燃料電池は、クリーンなエネルギー供給源として注目されている。そのなかでも、固体高分子型燃料電池は、小型・軽量化が可能であり、家庭用、携帯用、自動車用と幅広い分野で利用できると期待されている。固体高分子型燃料電池は単セルとセパレータとを積み重ねて構成されており、さらにセルは燃料極と空気極との電極が高分子電解質膜を挟持する構成である。【０００３】
固体高分子型燃料電池に使用される高分子固体電解質膜は、膜自体の膜抵抗を低くする必要があり、そのために膜厚はできるだけ薄い方が望まれているが、膜厚をあまりに薄くすると、製膜時にピンホールが生じたり、電極成形時に膜が破れたり、また電極間の短絡が発生しやすくなる等の問題点がみられた。【０００４】
また、高分子固体電解質膜は、湿潤状態で使用されることが多く、当該電解質膜が膨潤する、一方乾燥状態に置かれた場合、高分子固体電解質膜は乾燥収縮する。このように当該電解質膜が、膨潤又は収縮が繰り返されることにより、変形が生じやすくなる。そのような変形等による差圧運転時の耐圧性やクロスリーク等の信頼性に問題が生じていた。【０００５】
また、長寿命、高出力で繰り返し使用することができる二次電池の開発が従来から続けられている。二次電池においては、各種の正極液と負極液とを隔離しつつ、正極と負極との間でイオン伝導部材として、セパレータ（隔膜）が用いられている。当該セパレータにおいても、二次電池の小型化、長寿命化、及び高性能化が課題とされていることから、薄い膜厚、十分な強度、及び低い膜抵抗を全て兼ね備えた膜部材が必要とされていた。【０００６】
上述した問題を解消するために様々な高分子固体電解質膜やセパレータが研究されている。例えば、特許文献１に開示された高分子固体電解質膜は、その補強膜として、延伸膜（延伸ポリテトラフルオロエチレン）を用いることにより、高分子固体電解質膜の安定性を図っている。また、特許文献２に開示された電池用セパレータは、小繊維と結束とを有するポリテトラフルオロエチレン多孔質フィルム（延伸ポリテトラフルオロエチレン）の繊維表面に低分子量ポリエチレンを固定せしめることで、イオン伝導性に優れ、電気抵抗の低いセパレータの提供を図っている。さらに、特許文献３に開示された高分子電解質膜は、径が２０〜４００デニールの高分子繊維で内層を形成し、内層の外周部にイオン交換基を有する高分子からなる外層を形成することにより、高い機械強度、高い寸法安定性、及び低い電気抵抗を兼ね備えている。
【先行技術文献】
【特許文献】
【０００７】
【特許文献１】特開２０１０−１５５２３３号公報
【特許文献２】特開平１−１４９３６０号広報
【特許文献３】特開２００３−１３２９１０号広報
【発明の概要】
【発明が解決しようとする課題】
【０００８】
しかしながら、特許文献１、２に開示された補強膜に延伸膜を適用した高分子固体電解質膜及びセパレータは、延伸膜特有の流れ方向（以下、ＴＤ方向という）と、流れに直角方向（以下、ＭＤ方向という）との異方性を起因とする膜内部での収縮や、延伸工程時における熱履歴に起因する熱収縮が発生することにより、膜内部における膜破壊が起こりやすくなる。また、延伸膜は、ノード（結束部）とフィブリル（繊維状部）から構成されてなるため、多孔質構造の均一性が低く、イオン交換容量を高めることが困難である。また、特許文献３に開示された高分子電解質膜は、径が２０〜４００デニールの太い高分子繊維を用いていることから、膜内でのプロトン伝導率が阻害されることにより膜抵抗が高くなることや、複合膜としての電解質膜の膜厚が厚くなる、という課題がある。【０００９】
本発明は、上記課題に鑑みて、電気化学素子用複合膜を提供することにある。
【課題を解決するための手段】
【００１０】
上記課題を解決するためになされた本発明の電気化学素子用複合膜は、平均繊維径が３００〜５０００ｎｍのポリテトラフルオロエチレン繊維からなるフッ素樹脂不織布と、イオン交換材料と、を有する電気化学素子用複合膜であって、前記電気化学素子用複合膜は、９０℃の水中に３時間浸漬後の膨張率がＭＤ方向、ＴＤ方向、及び厚み方向でそれぞれ６％以下であり、また１１０℃で３時間乾燥後の収縮率がＭＤ方向、ＴＤ方向、及び厚み方向でそれぞれ２％以下であることを特徴とする。
この構成により、電気化学素子用複合膜は、膜の安定性に優れ、且つ高いイオン交換容量を有する。
【００１１】
また、本発明の電気化学素子用複合膜は、前記フッ素樹脂繊維が、ポリテトラフルオロエチレン繊維であることを特徴とする。
この構成により、高い耐熱性や、各種電解液等への高い化学的耐久性を有する。【００１２】
また、本発明の電気化学素子用複合膜は、前記ポリテトラフルオロエチレン繊維が、ポリテトラフルオロエチレンを含む溶液から電界紡糸法により生成されることを特徴とする。
この構成により、以下の特徴を有する。より高い耐熱性及び安定性を有する。また、より高い空隙率を有し、繊維径及び細孔径の均一性が高いため、多くのイオン交換材料を充填することができ、高いイオン交換容量を有する。さらに、膜厚を薄くしても、十分な強度を有すると共に、膜抵抗を低くすることができる。また、ＭＤ方向とＴＤ方向による異方性が生じない。【００１３】
また、本発明の電気化学素子用複合膜は、前記イオン交換材料が含フッ素イオン交換樹脂であることを特徴とする。
この構成により、耐久性の高い複合膜とすることができ、またプロトン透過チャンネルが形成されやすい。【００１４】
また、本発明の電気化学素子用複合膜は、燃料電池用電解質膜として用いられることを特徴とする。
この構成により、膜抵抗が低く、膜の安定性に優れ、膜の変形・破壊が生じにくい燃料電池用電解質膜を提供することができる。【００１５】
また、本発明の電気化学素子用複合膜は、二次電池用セパレータとして用いられることを特徴とする。
この構成により、膜抵抗が低く、膜の安定性に優れ、膜の変形・破壊が生じにくい二次電池用セパレータを提供することができる。【００１６】
また、本発明の電気化学素子用複合膜の製造方法は、フッ素樹脂から、電界紡糸法により平均繊維径が３００〜５０００ｎｍのフッ素樹脂繊維を生成し、前記フッ素樹脂繊維からなるフッ素樹脂不織布前駆体を形成する電界紡糸工程と、前記フッ素樹脂不織布前駆体を加熱焼成し、フッ素樹脂不織布を形成する焼成工程と、前記焼成工程により、形成した前記フッ素樹脂不織布と、イオン交換材料とを複合化する複合化工程とを有することを特徴とする。
この構成により、膜抵抗が低く、異方性を有しない電気化学素子用複合膜を製造することができる。【００１７】
また、本発明の電気化学素子用複合膜の製造方法は、繊維化するポリマー及びポリテトラフルオロエチレンを溶媒に分散・溶解させて、紡糸液を作成する紡糸液作成工程と、前記紡糸液を用いて電界紡糸法によりフッ素樹脂繊維を生成し、集積することによりフッ素樹脂不織布前駆体を形成する電界紡糸工程と、前記フッ素樹脂不織布前駆体を加熱焼成することにより前記繊維化するポリマー及び溶媒を除去し、ポリテトラフルオロエチレンのみからなるフッ素不織布を形成する焼成工程と、前記フッ素樹脂不織布とイオン交換材料とを複合化する複合化工程と、を有し、上記各工程により製造された電気化学素子用複合膜は、９０℃の水中に３時間浸漬後の膨張率がＭＤ方向、ＴＤ方向、及び厚み方向でそれぞれ６％以下であり、また前記電気化学素子用複合膜は、１１０℃で３時間乾燥後の収縮率がＭＤ方向、ＴＤ方向、及び厚み方向でそれぞれ２％以下であることを特徴とする。
この構成により、耐熱性、長期安定性、化学的耐久性に優れ、且つ膜抵抗が低いと共に、強度、耐久性、及び膜抵抗の均一性が高い電気化学素子用複合膜を製造することができる。
【００１８】
また、本発明の二次電池は、電気化学素子用複合膜を有することを特徴とする。
この構成により、二次電池の高性能化・長寿命化・小型化・軽量化を図ることができる。【００１９】
また、本発明の燃料電池は、電気化学素子用複合膜を有することを特徴とする。
この構成により、燃料電池の高性能化・長寿命化・小型化・軽量化を図ることができる。
【発明の効果】
【００２０】
本発明の電気化学素子用複合膜は、膜の安定性に優れ、且つ高いイオン交換容量を有する。
【図面の簡単な説明】
【００２１】
【図１】本実施形態の電気化学素子用複合膜の断面模式図である。
【発明を実施するための最良の形態】
【００２２】
以下、本実施形態の電気化学素子用複合膜を図１に基づいて説明する。尚、図１は、本実施形態の電気化学素子用複合膜の断面模式図である。【００２３】
本実施形態の電気化学素子用複合膜１０は、平均繊維径が３００〜５０００ｎｍのフッ素樹脂繊維からなるフッ素樹脂不織布１１と、イオン交換材料１２とを有する。得られる電気化学素子用複合膜１０の強度、安定性、膜抵抗の観点から、フッ素樹脂不織布１１の平均繊維径は、フッ素樹脂の種類にもよるが、４００〜２０００ｎｍであることが好ましく、６００〜１２００ｎｍであるとより好ましい。一方、平均繊維径が５０００ｎｍより大きくなると、その繊維径が大きい繊維により電気化学素子用複合膜のイオン交換（透過）機能が阻害されるおそれがある。ここで、平均繊維径は、測定対象となるフッ素樹脂不織布１１について、無作為に走査型電子顕微鏡（ＳＥＭ）観察する領域を特定し、この領域をＳＥＭ観察（倍率：１００００倍）して無作為に、例えば１０本のフッ素樹脂繊維を選び出し、当該フッ素樹脂繊維の繊維径を測定器具に用いてそれぞれ測定することにより、算出した値である。【００２４】
また、フッ素樹脂繊維の断面形状としては特に制限はなく、円形状、楕円状、扁平状、多角形状等の断面形状を有する繊維を用いることができるが、電気化学素子用複合膜の強度、特性の均一性の観点からは、円形状であると好ましい。さらに、図１に示す断面模式図のように、電気化学素子用複合膜１０は、フッ素樹脂不織布１１中に形成された空隙の少なくとも一部がイオン交換材料１２により満たされたナノ繊維強化固体高分子電解質膜である。【００２５】
尚、前記フッ素樹脂繊維を構成するフッ素樹脂としては、ポリフッ化ビニリデン、ポリヘキサフルオロプロピレン、ポリパーフルオロアルキルビニルエーテル、ポリクロロトリフルオロエチレン、ポリテトラフルオロエチレンなどが挙げられる。また、これらの共重合体や、複数のフッ素樹脂からなるポリマーブレンドを用いてもよい。これらのフッ素樹脂の中でも、ポリテトラフルオロエチレンからなるフッ素樹脂が、耐熱性、長期安定性、化学的耐久性の面で好ましい。【００２６】
フッ素樹脂不織布１１は、複数の細孔を有し、電気化学素子用複合膜１０における補強材としての役割を果たす。【００２７】
また、フッ素樹脂不織布１１は、公知の繊維製造方法により形成することができるが、特に、電界紡糸法によって、形成されることにより、断面形状が円形状で、且つ平均繊維径が小さいフッ素樹脂繊維を乾式で製造・（水圧等の荷重を大きくかけることなく）堆積させることができると共に、高い気孔率を有するフッ素樹脂不織布１１を製造出来るため好ましい。ここで、電界紡糸法は、例えばフッ素樹脂がポリテトラフルオロエチレンである場合、特開昭５１−６０７７３号公報、及び特開２０１２−５１５８５０号公報に開示された紡糸法である。具体的には、繊維化するポリマー及びポリテトラフルオロエチレンを溶媒に分散・溶解させて、紡糸液を作成する。当該紡糸液を、帯電させた針状容器に供給する。ここで、当該針状容器から所定の距離離間した位置に標的を設置し、標的を接地する。そして、紡糸液が、当該針状容器から、標的に静電的に引き寄せられることにより、フッ素樹脂繊維が生成され、当該フッ素樹脂繊維を集積し、形成したフッ素樹脂不織布前駆体を加熱焼成処理することにより繊維化するポリマー、及び溶媒を除去することで、ポリテトラフルオロエチレンのみからなるフッ素樹脂不織布１１が形成される。【００２８】
フッ素樹脂不織布１１の膜厚は、フッ素樹脂繊維の繊維径にもよるが、５μｍ〜５００μｍであると好ましく、さらに１０μｍ〜２００μｍであるとより好ましい。フッ素樹脂不織布１１の膜厚がこの範囲内であると、電気化学素子の小型化薄膜化に対応することが出来ると共に、多数の繊維が均一に分布堆積した構造となるため、強度、膜抵抗、及び耐久性の均一性が高い複合膜とすることが可能となる。【００２９】
さらに、フッ素樹脂不織布１１の気孔率は、得られる電気化学素子用複合膜の膜抵抗、強度の観点から、４０〜９８％であると好ましく、さらに６５〜９５％であるとより好ましい。【００３０】
イオン交換材料１２は、イオン交換基を有する材料であればよく、公知の有機材料、無機材料、有機無機複合材料を用いることができ、また複数のイオン交換材料を用いても良い。これらイオン交換材料の中でも、電気化学素子用複合膜の柔軟性の観点から、有機材料からなるイオン交換材料であることが好ましく、さらに電気化学素子用複合膜の耐久性の観点から、パーフルオロカーボンスルホン酸樹脂であることがより好ましい。市販されているパーフルオロカーボンスルホン酸樹脂としては、例えば次式の構造を有するＮａｆｉｏｎ（登録商標、E. I. du Pont de Nemours and Company社製、以下省略する）や、Ａｑｕｉｖｉｏｎ（登録商標、Solvay Solexis社製、以下省略する）を用いることができる。【００３１】
【化１】
0006471097.tif 000002
【００３２】
式中、ａ：ｂ＝１：１〜９：１、ｎ＝０，１，２である。【００３３】
また、イオン交換材料１２は、単体でフッ素樹脂不織布１１と複合化してもよく、溶媒に分散若しくは溶解してフッ素樹脂不織布１１と複合化してもよい。複合化方法としては、公知の方法を用いることができるが、例えばイオン交換材料１２単体、又は分散若しくは溶解した溶液中に、フッ素樹脂不織布１１を浸漬・含浸させる方法や、フッ素樹脂不織布１１にイオン交換材料１２単体、又は分散若しくは溶解した溶液を塗布・付着させることにより、イオン交換材料１２が、フッ素樹脂不織布１１の細孔内に含浸される。尚、複合化工程においては、必要に応じて加熱乾燥処理を行っても良く、電子線等の電離性放射線照射処理や架橋剤を用いた化学的処理を行っても良い。【００３４】
次に、電気化学素子用複合膜１０の製造方法について、以下説明する。【００３５】
先ず、フッ素樹脂不織布１１は、例えば上述した電界紡糸法により、形成される。即ち、フッ素樹脂及び必要に応じ繊維化するポリマーや界面活性剤等の添加物を溶媒に分散・溶解させ、紡糸液を作成する。次に、当該紡糸液を、帯電させた針状容器に供給する。ここで、当該針状容器から所定の距離離間した位置に標的が設置されており、また標的が接地される。そして、紡糸液が、当該針状容器から、標的に対し、静電的に引き寄せられることにより、所望の平均繊維径を有するフッ素樹脂繊維が生成される（本実施形態の平均繊維径は、３００〜５０００ｎｍである）。このように生成されたフッ素樹脂繊維を集積し形成したフッ素樹脂不織布前駆体を、必要に応じて３０〜４００℃の温度にて加熱・焼成処理することにより、フッ素樹脂不織布１１が形成される。尚、フッ素樹脂不織布１１は、延伸膜に見られるＭＤ方向、又はＴＤ方向といった異方性を有しないよう製造することができる。【００３６】
次に、フッ素樹脂不織布１１とイオン交換材料１２とを、複合化させる。例えば含浸法により複合化する場合、先ずイオン交換材料１２である、Ｎａｆｉｏｎ、又はＡｑｕｉｖｉｏｎを溶媒に溶解することにより、イオン交換材料溶液を作製する。そして、フッ素樹脂不織布１１を、作製したイオン交換材料溶液内に浸し、１分〜２４時間静置する。【００３７】
上述した複合化工程において、フッ素樹脂不織布１１は撥液性を有していることから、イオン交換材料溶液に浸した場合、イオン交換材料１２がフッ素樹脂不織布１１に充填されにくい場合がある。このような場合、イオン交換材料溶液との複合化工程前に、フッ素樹脂不織布１１を、１−プロパノール、メチルアルコール、アセトン、ジエチルエーテル等の有機溶媒に一旦含浸させることにより、フッ素樹脂の細孔内にイオン交換材料溶液が均一に浸透するよう処理しておくことが好ましい。【００３８】
一定時間静置されたフッ素樹脂不織布１１を、イオン交換材料溶液内から取出し、３０〜２５０℃環境下で１分〜２４時間溶媒を蒸発除去し、乾燥することにより、電気化学素子用複合膜１０を製造する。この乾燥工程は、単一の温度で行ってもよく、異なる温度環境下で段階的に乾燥させてもよい。また必要に応じて、減圧又は加圧環境下にて乾燥させてもよい。【００３９】
〈実施例１〉
本実施形態の実施例１は、フッ素樹脂不織布として、電界紡糸法により生成され、加熱焼成処理された、平均繊維径が９００ｎｍのポリテトラフルオロエチレン繊維（以下、ＰＴＦＥ繊維と記す）からなる不織布を用い、イオン交換材料１２の溶解溶液として、２０質量パーセントのＮａｆｉｏｎ溶液を用いた。当該ＰＴＦＥ繊維からなる不織布は、気孔率が８５％、平均細孔径が１．８μｍ、厚さが６０μｍであった。ここで、気孔率は、次式にて算出した。
気孔率（％）＝［１−｛（フッ素樹脂不織布の重量）／（フッ素樹脂不織布の体積×フッ素樹脂の真密度）｝］×１００
尚、上式中のフッ素樹脂不織布の体積はフッ素樹脂不織布の横幅、縦幅、厚みの測定結果より算出される値とする。また、フッ素樹脂（ＰＴＥＥ）の真密度は２．１ｇ／ｃｍ３とした。【００４０】
得られた、フッ素樹脂不織布の熱収縮は、２２０℃に保温した電気炉で３時間熱処理の実施前後の各寸法から算出した。尚、熱処理の実施前の各寸法を１００％とする。結果を表１に示す。【００４１】
次に、複合化工程として、先ず得られたフッ素樹脂不織布を１−プロパノール中に浸し、取出した後に、Ｎａｆｉｏｎ溶液中に、浸漬・含浸し、３時間静置することにより、フッ素樹脂不織布の細孔内にＮａｆｉｏｎを充填した。その後、フッ素樹脂不織布をＮａｆｉｏｎ溶液中から取出し、６０℃に保温した乾燥炉に３０分間静置した後、さらに１２０℃に保温した乾燥炉に１０分間静置することによって、溶媒を除去し、実施例１の電気化学素子用複合膜を作製した。【００４２】
得られた実施例１の電気化学素子用複合膜について、イオン交換容量、及び寸法変化を測定した。これらの測定結果を表１に示す。【００４３】
イオン交換容量の測定（ＩＥＣ）は、中和滴定法を用いて算出した。先ず乾燥状態の電気化学素子用複合膜を塩化ナトリウム（ＮａＣｌ）水溶液に含浸し、４８時間静置した。その後、０．０１Ｍの水酸化ナトリウム（ＮａＯＨ）水溶液で中和滴定することにより、電気化学素子用複合膜中のスルホン基量を算出した。当該スルホン基量と乾燥状態の電気化学素子用複合膜の重量とよりスルホン基濃度及びイオン交換量（ＩＥＣ）を算出した。【００４４】
さらに、寸法変化は、以下の方法により算出した。電気化学素子用複合膜を９０℃に保温した水中に３時間浸漬した後、取り出した電気化学素子用複合膜の表面に付着した水を拭き取り、膨潤直後の寸法を測定した。また、電気化学素子用複合膜を１１０℃で３時間乾燥させることにより、当該複合膜中の水分を除去し、乾燥後の寸法を測定した。それぞれの寸法変化は、水中に浸漬する前の各寸法を１００％として、算出した。【００４５】
また、膨潤直後及び乾燥後の電気化学素子用複合膜の形状変化を、それぞれ目視にて以下の基準に基づき評価した。
◎：シワや丸まりがほとんど見られなかった
○：シワや丸まりが一部見られたが、全体として平面形状を保っていた
△：シワや丸まりが多数発生し、平面形状を一部保てていなかった
×：シワや丸まりにより、全体的に平面形状を保てていなかった【００４６】
【表１】
0006471097.tif 000003
【００４７】
〈実施例２〉
実施例２の電気化学素子用複合膜は、電界紡糸法により生成され、加熱焼成処理された、平均繊維径が９００ｎｍであるＰＴＦＥ繊維からなり、気孔率が８５％、平均細孔径が１．８μｍ、厚さが３０μｍであるフッ素樹脂不織布を用いた以外は実施例１と同様の手順により、電気化学素子用複合膜を作製した。用いた実施例２のフッ素樹脂不織布の熱収縮、及び作製した実施例２の電気化学素子用複合膜のイオン交換容量、及び寸法変化は、実施例１と同様の方法により測定した。測定結果を表１に示す。【００４８】
〈比較例１〉
比較例１は、延伸ポリテトラフルオロエチレン（以下、ｅ−ＰＴＦＥと記す。気孔率：８５％、平均細孔径：１．０μｍ、厚さ：３０μｍ）をフッ素樹脂不織布の代わりに用いた以外は、実施例１と同様の手順により、電気化学素子用複合膜を作製した。用いた比較例１のｅ−ＰＴＦＥの熱収縮、及び作製した比較例１の電気化学素子用複合膜のイオン交換容量、及び寸法変化は、実施例１と同様の方法により測定した。測定結果を表１に示す。尚、ｅ−ＰＴＦＥは、非繊維状形態のノード（結束部）とフィブリル（繊維状部）とから構成されているため、ＳＥＭ観察による繊維径の測定方法では適切な平均繊維径を算出することができず、表１に示していない。【００４９】
〈比較例２〉
比較例２は、ｅ−ＰＴＦＥ（気孔率：６６％、平均細孔径：０．４５μｍ、厚さ：３０μｍ）をフッ素樹脂不織布の代わりに用いた以外は、実施例１と同様の手順により、電気化学素子用複合膜を作製した。用いた比較例２のｅ−ＰＴＦＥの熱収縮、及び作製した比較例２の電気化学素子用複合膜のイオン交換容量、及び寸法変化は、実施例１と同様の方法により測定した。測定結果を表１に示す。【００５０】
〈比較例３〉
比較例３は、ｅ−ＰＴＦＥ（気孔率：５６％、平均細孔径：０．１０μｍ、厚さ：３０μｍ）をフッ素樹脂不織布の代わりに用いた以外は、実施例１と同様の手順により、電気化学素子用複合膜を作製した。用いた比較例３のｅ−ＰＴＦＥの熱収縮、及び作製した比較例３の電気化学素子用複合膜のイオン交換容量、及び寸法変化は、実施例１と同様の方法により測定した。測定結果を表１に示す。【００５１】
〈比較例４〉
比較例４は、電気化学素子用複合膜として、市販のパーフルオロカーボンスルホン酸膜（Ｎａｆｉｏｎ  ＮＲＥ２１２、E. I. du Pont de Nemours and Company社製）を用いた。比較例４の電気化学素子用複合膜のイオン交換容量、寸法変化は、実施例１と同様の方法により測定した。測定結果を表１に示す。【００５２】
本発明の電気化学素子用複合膜１０は、フッ素樹脂不織布１１が高い空隙率を有していることより、イオン交換材料１２がフッ素樹脂不織布１１内部への含浸がし易く、多くのイオン交換材料１２を充填することができたと考えられ、高いイオン交換容量を有する。【００５３】
本発明の電気化学素子用複合膜１０は、繊維径が３００〜５０００ｎｍの繊維からなる不織布を用いているため、電気化学素子用複合膜の膜抵抗を低くでき、また膜厚を薄くすることができる。【００５４】
本発明のフッ素樹脂不織布１１が、電界紡糸法により形成されているため、熱収縮が小さく、膨潤前後における寸法変化及びシワや丸まりの発生を抑制でき、高い安定性を有する。また、膜方向による異方性が小さく、電気化学素子用複合膜１０の膜破壊が生じにくい。さらに、ｅ−ＰＴＦＥと比較し、繊維径及び細孔径の均一性が高いフッ素樹脂不織布を用いているため、多くのイオン交換材料１２を充填することができたと考えられ、高いイオン交換容量を有する。【００５５】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含み、下記の変形例等も包含する。【００５６】
本実施形態の電気化学素子用複合膜１０は、燃料電池用電解質膜として用いるだけでなく、二次電池のセパレータ、電気化学素子用イオン交換膜として利用することが可能である。
【符号の説明】
【００５７】
１０…電気化学素子用複合膜
１１…フッ素樹脂不織布
１２…イオン交換材料
【図１】
0006471097.tif 000004